(57)【要約】【課題】粘着剤が接着剤層に付着した状態でピックアップされた場合であっても、パッケージにリフロークラックが生じるのを低減することができる粘着フィルム及び半導体ウエハ加工用テープを提供する。【解決手段】本発明の粘着フィルムは、基材フィルムと該基材フィルム上に設けられた粘着剤層とからなり、半導体ウエハを加工するために用いる粘着フィルムであって、示差熱分析により測定した、リフロー温度における前記粘着剤層の重量減少が１．５％以下である。また、本発明の半導体ウエハ加工用テープは、基材フィルムと該基材フィルム上に設けられた粘着剤層とからなる粘着フィルムと、粘着剤層上に設けられた接着剤層とを有するウエハ加工用テープであって、示差熱分析により測定した、リフロー温度における前記粘着剤層の重量減少が１．５％以下である。【選択図】図１
2011054953.tif 000002
【特許請求の範囲】
【請求項１】
基材フィルムと該基材フィルム上に設けられた粘着剤層とからなり、半導体ウエハを加
工するために用いる粘着フィルムであって、示差熱分析により測定した、リフロー温度に
おける前記粘着剤層の重量減少が１．５％以下であることを特徴とする粘着フィルム。
【請求項２】
基材フィルムと該基材フィルム上に設けられた粘着剤層とからなり、半導体ウエハを加
工するために用いる粘着フィルムであって、示差熱分析により測定した、２６０℃におけ
る前記粘着剤層の重量減少が１．５％以下であることを特徴とする粘着フィルム。
【請求項３】
基材フィルムと該基材フィルム上に設けられた粘着剤層とからなる粘着フィルムと、前
記粘着剤層上に設けられた接着剤層とを有するウエハ加工用テープであって、示差熱分析
により測定したリフロー温度における前記粘着剤層の重量減少が１．５％以下であること
を特徴とする半導体ウエハ加工用テープ。
【請求項４】
基材フィルムと該基材フィルム上に設けられた粘着剤層とからなる粘着フィルムと、前
記粘着剤層上に設けられた接着剤層とを有するウエハ加工用テープであって、示差熱分析
により測定した２６０℃における前記粘着剤層の重量減少が１．５％以下であることを特
徴とする半導体ウエハ加工用テープ。
【請求項５】
前記粘着剤層の重量平均分子量が１００万以上であることを特徴とする請求項１乃至４
のいずれか一項に記載の半導体ウエハ加工用テープ。
【請求項６】
前記粘着剤層は、光重合開始剤を含有しており、前記光重合開始剤の熱分解開始温度が
２６０℃以上であることを特徴とする請求項１乃至５のいずれか一項に記載の半導体ウエ
ハ加工用テープ。
【発明の詳細な説明】
【技術分野】
【０００１】
本発明は、半導体ウエハを半導体チップに切断し、半導体装置を製造するために使用す
る粘着フィルム及び半導体ウエハ加工用テープに関する。
【背景技術】
【０００２】
半導体装置の製造工程に使用される半導体ウエハ加工用テープとして、粘着フィルム（
ダイシングテープ）に、接着剤層（ダイボンディングフィルム）が積層された構造を有す
る半導体ウエハ加工用テープが提案され（例えば、特許文献１参照）、既に実用化されて
いる。
【０００３】
半導体装置の製造工程では、半導体ウエハに半導体ウエハ加工用テープを貼り付けた後
、半導体ウエハをダイシングブレードを用いてチップ単位に切断（ダイシング）する工程
、半導体ウエハ加工用テープをエキスパンドする工程、さらに切断されたチップを接着剤
層とともに粘着剤層からピックアップする工程、チップに付着した接着剤層を介してチッ
プを基板等に実装する工程、基板等に接着されたチップを封止した後にリフロー炉に通す
工程が実施される。
【先行技術文献】
【特許文献】
【０００４】
【特許文献１】特開平０２−３２１８１号公報
【発明の開示】
【発明が解決しようとする課題】
【０００５】
しかしながら、上記特許文献１に記載の半導体ウエハ加工用テープでは、製造から使用
までの間で、粘着剤層と接着剤層とが接触する時間が長くなると、使用前に両層がなじん
でしまい、切断したチップをピックアップする際に、粘着剤が接着剤層に付着した状態で
ピックアップされる場合がある。このような状態で、基板等に接着されたチップを封止し
た後にリフロー炉に通すと、リフロークラックが発生する場合があるという問題があった
。
【０００６】
そこで、本発明の目的は、粘着剤層が接着剤層となじみ、チップをピックアップする際
に、粘着剤が接着剤層に付着した状態でピックアップされた場合であっても、パッケージ
にリフロークラックが生じるのを低減することができる粘着フィルム及び半導体ウエハ加
工用テープを提供することにある。
【課題を解決するための手段】
【０００７】
上記課題を解決するため、本発明の粘着フィルムは、基材フィルムと該基材フィルム上
に設けられた粘着剤層とからなり、半導体ウエハを加工するために用いる粘着フィルムで
あって、示差熱分析により測定した、リフロー温度における前記粘着剤層の重量減少が１
．５％以下であることを特徴とする。
【０００８】
また、基材フィルムと該基材フィルム上に設けられた粘着剤層とからなり、半導体ウエ
ハを加工するために用いる粘着フィルムであって、示差熱分析により測定した、２６０℃
における前記粘着剤層の重量減少が１．５％以下であることを特徴とする。
【０００９】
また、上記課題を解決するため、本発明の半導体ウエハ加工用テープは、基材フィルム
と該基材フィルム上に設けられた粘着剤層とからなる粘着フィルムと、前記粘着剤層上に
設けられた接着剤層とを有するウエハ加工用テープであって、示差熱分析により測定した
、リフロー温度における前記粘着剤層の重量減少が１．５％以下であることを特徴とする
。
【００１０】
また、本発明の半導体ウエハ加工用テープは、基材フィルムと該基材フィルム上に設け
られた粘着剤層とからなる粘着フィルムと、前記粘着剤層上に設けられた接着剤層とを有
するウエハ加工用テープであって、前示差熱分析により測定した、２６０℃における前記
粘着剤層の重量減少が１．５％以下であることを特徴とする。
【００１１】
また、本発明の半導体ウエハ加工用テープは、粘着剤層の重量平均分子量が１００万以
上であることを特徴とする。
【００１２】
また、本発明の半導体ウエハ加工用テープは、粘着剤層は、光重合開始剤を含有してお
り、前記光重合開始剤の熱分解開始温度が２６０℃以上であることを特徴とする。
【発明の効果】
【００１３】
本発明の粘着フィルム及び半導体ウエハ加工用テープは、チップをピックアップする際
に、粘着剤が接着剤層に付着した状態でピックアップされた場合であっても、パッケージ
にリフロークラックが生じるのを低減することができる。
【図面の簡単な説明】
【００１４】
【図１】本発明の半導体ウエハ加工用テープの一例を示す断面図である。
【図２】（ａ）は、半導体ウエハ加工用テープに、半導体ウエハＷとリングフレームが貼り合わされた状態を示す断面図であり、（ｂ）は、ダイシング後の半導体ウエハ加工用テープと半導体ウエハを示す断面図であり、（ｃ）は、エキスパンド後の半導体ウエハ加工用テープと半導体ウエハを示す断面図である。
【発明を実施するための最良の形態】
【００１５】
以下に本発明の実施の形態を図面に基づいて詳細に説明する。
本実施の形態に係る半導体ウエハ加工用テープ１５は、図１に示すように、基材フィル
ム１１の上に、粘着剤層１２が積層された粘着フィルム１４を有し、粘着剤層１２の上に
接着剤層１３が積層されたダイシング・ダイボンディングフィルムである。なお、粘着剤
層１２及び接着剤層１３は、使用工程や装置にあわせて予め所定形状に切断（プリカット
）されていてもよい。ウエハＷ（図２（ａ）参照）に応じてプリカットされた接着剤層１
３を積層した場合、ウエハＷが貼り合わされる部分には接着剤層１３があり、ダイシング
用のリングフレーム２０（図２（ａ）参照）が貼り合わされる部分には接着剤層１３がな
く粘着剤層１２のみが存在することになる。一般に、接着剤層１３は被着体と剥離しにく
いため、プリカットされた接着剤層１３を使用することで、リングフレーム２０は粘着剤
層１２に貼り合わすことができ、使用後のリングフレーム２０への糊残りを生じにくいと
いう効果が得られる。また、本発明の半導体ウエハ加工用テープ１５は、ウエハ１枚分ご
とに切断され積層された形態と、これが複数形成された長尺のシートをロール状に巻き取
った形態とを含む。以下に、基材フィルム１１、粘着剤層１２、及び接着剤層１３につい
てそれぞれ詳細に説明する。
【００１６】
＜基材フィルム＞
基材フィルムを構成する材料としては、特に限定されないが、ポリオレフィン及びポリ
塩化ビニルから選択されることが好ましい。また、粘着剤と接する面の表面粗さＲａは１
μｍ以下が好ましく、より好ましくは０．５μｍ以下である。表面粗さＲａを１μｍ以下
にすることで、粘着剤との接触面積を増加させ、粘着剤が基材フィルムから剥れるのを抑
制することができる。
【００１７】
上記ポリオレフィンとしては、ポリエチレン、ポリプロピレン、エチレン−プロピレン
共重合体、ポリブテン−１、ポリ−４−メチルペンテン−１、エチレン−酢酸ビニル共重
合体、エチレン−アクリル酸エチル共重合体、エチレン−アクリル酸メチル共重合体、エ
チレン−アクリル酸共重合体、アイオノマーなどのα−オレフィンの単独重合体または共
重合体あるいはこれらの混合物などが挙げられる。
【００１８】
後述する粘着剤層として放射線照射により硬化し、粘着力が低下するタイプを用いる場
合には、基材フィルムは、放射線透過性であることが好ましい。基材フィルムの厚さは、
強度およびチップのピックアップ性確保の観点から、５０〜３００μｍであることが好ま
しい。また、基材フィルムは、単層であっても、複数層で構成されていてもよい。
【００１９】
＜粘着剤層＞
粘着剤層は、基材フィルム上に粘着剤を塗工して製造することができる。粘着剤層とし
ては特に制限はなく、エキスパンドの際に接着剤層及び半導体ウエハが剥離しない程度の
保持性や、ピックアップ時には接着剤層と剥離が容易である特性を有するものであればよ
い。ピックアップ性を向上させるために、粘着剤層は放射線硬化性のものが好ましい。
【００２０】
例えば、粘着剤に使用される公知の塩素化ポリプロピレン樹脂、アクリル樹脂、ポリエ
ステル樹脂、ポリウレタン樹脂、エポキシ樹脂、付加反応型オルガノポリシロキサン系樹
脂、シリコンアクリレート樹脂、エチレン−酢酸ビニル共重合体、エチレン−アクリル酸
エチル共重合体、エチレン−アクリル酸メチル共重合体、エチレン−アクリル酸共重合体
、ポリイソプレンやスチレン・ブタジエン共重合体やその水素添加物等の各種エラストマ
ー等やその混合物に、放射線重合性化合物を適宜配合して粘着剤を調製することが好まし
い。また、各種界面活性剤や表面平滑化剤を加えてもよい。粘着剤層の厚さは特に限定さ
れるものではなく適宜に設定してよいが、１〜３０μｍが好ましい。
【００２１】
重合性化合物は、例えば光照射によって三次元網状化しうる分子内に光重合性炭素−炭
素二重結合を少なくとも２個以上有する低分子量化合物や、光重合性炭素−炭素二重結合
基を置換基に持つポリマーやオリゴマーが用いられる。具体的には、トリメチロールプロ
パントリアクリレート、ペンタエリスリトールトリアクリレート、ペンタエリスリトール
テトラアクリレート、ジペンタエリスリトールモノヒドロキシペンタアクリレート、ジペ
ンタエリスリトールヘキサアクリレート、１，４−ブチレングリコールジアクリレート、
１，６ヘキサンジオールジアクリレート、ポリエチレングリコールジアクリレートや、オ
リゴエステルアクリレート等、シリコンアクリレート等、アクリル酸や各種アクリル酸エ
ステル類の共重合体等が適用可能である。
【００２２】
また、上記のようなアクリレート系化合物のほかに、ウレタンアクリレート系オリゴマ
ーを用いることもできる。ウレタンアクリレート系オリゴマーは、ポリエステル型または
ポリエーテル型などのポリオール化合物と、多価イソシアナート化合物（例えば、２，４
−トリレンジイソシアナート、２，６−トリレンジイソシアナート、１，３−キシリレン
ジイソシアナート、１，４−キシリレンジイソシアナート、ジフェニルメタン４，４−ジ
イソシアナートなど）を反応させて得られる末端イソシアナートウレタンプレポリマーに
、ヒドロキシル基を有するアクリレートあるいはメタクリレート（例えば、２−ヒドロキ
シエチルアクリレート、２−ヒドロキシエチルメタクリレート、２−ヒドロキシプロピル
アクリレート、２−ヒドロキシプロピルメタクリレート、ポリエチレングリコールアクリ
レート、ポリエチレングリコールメタクリレートなど）を反応させて得られる。なお、粘
着剤層には、上記の樹脂から選ばれる２種以上が混合されたものでもよい。また、以上に
挙げた粘着剤の材料は、表面自由エネルギーを４０ｍJ／ｍ２以下とするうえで、トリフ
ルオロメチル基、ジメチルシリル基、長鎖アルキル基等の無極性基をなるべく多く分子構
造中に含むことが望ましい。
【００２３】
なお、粘着剤層の樹脂には、放射線を基材フィルムに照射して粘着剤層を硬化させる放
射線重合性化合物の他、アクリル系粘着剤、光重合開始剤、硬化剤等を適宜配合して粘着
剤を調製することもできる。
【００２４】
光重合開始剤を使用する場合、例えばイソプロピルベンゾインエーテル、イソブチルベ
ンゾインエーテル、ベンゾフェノン、ミヒラーズケトン、クロロチオキサントン、ドデシ
ルチオキサントン、ジメチルチオキサントン、ジエチルチオキサントン、ベンジルジメチ
ルケタール、α−ヒドロキシシクロヘキシルフェニルケトン、２−ヒドロキシメチルフェ
ニルプロパン等を使用することができる。これら光重合開始剤の配合量はアクリル系共重
合体１００質量部に対して０．０１〜３０質量部が好ましく、１〜１０重量部がより好ま
しい。
【００２５】
なお、粘着剤中に低分子成分が存在していると、基材フィルム製造後に長期保管してい
る間に、低分子成分が粘着剤層表面に移行し粘接着特性を損なう恐れがあるため、ゲル分
率が高いことが望ましく、通常６０％以上、好ましくは７０％以上である。ここで、ゲル
分率とは、以下のように算出されるものをいう。粘着剤層約０．０５ｇを秤取し、キシレ
ン５０ｍｌに１２０℃で２４時間浸漬した後、２００メッシュのステンレス製金網で濾過
し、金網上の不溶解分を１１０℃にて１２０分間乾燥する。次に、乾燥した不溶解分の質
量を秤量し、下記に示す式１にてゲル分率を算出する。
ゲル分率（％）＝（不溶解分の質量／秤取した粘着剤層の質量）×１００      （式１）
【００２６】
粘着剤層は、示差熱分析（ＴＧ−ＤＴＡ）により測定したリフロー温度における重量減
少が１．５％以下である。ここで、リフロー温度とは、パッケージ本体のピーク温度（Ｔ
ｐ：peak package body temperature）であり、半導体技術協会(JEDEC:Joint Electron D
evice Engineering Council)が分類温度（Ｔc：classification temperature）を定めて
いる場合は、当該分類温度をピーク温度とする。粘着剤層の重量減少は、リフローが行わ
れる状態での粘着剤層の重量減少である。すなわち、放射線硬化性の粘着剤層の場合、リ
フローが行われるのは、放射線が照射され硬化した後であるため、この状態の粘着剤にリ
フロー温度で所要時間加熱したときの重量減少が１．５％以下である。粘着剤層のリフロ
ー温度で所要時間加熱したときの重量減少が１．５％以下であると、粘着剤が接着剤層に
付着した状態でリフローが行われたとしても、粘着剤の熱分解に伴うアウトガスの発生が
抑制される。その結果、リフロークラックの発生を低減することができる。鉛フリー半田
のリフロー温度は２６０℃程度であるため、示差熱分析（ＴＧ−ＤＴＡ）により測定した
粘着剤層の２６０℃の重量減少が１．５％以下であることが好ましい。
【００２７】
粘着剤の加熱による重量減少を抑制するためには、粘着剤のベースポリマーのガラス転
移温度Ｔｇを−５０℃以上にする、あるいは、粘着剤層の重量平均分子量が１００万以上
になるようにするとよい。さらに、光重合開始剤の分解温度を２６０℃以上にすることを
組み合わせてもよい。
【００２８】
＜接着剤層＞
接着剤層は、半導体ウエハが貼り合わされ切断された後、チップをピックアップする際
に、切断された接着剤層が粘着剤層から剥離してチップに付着しており、チップをパッケ
ージ基板やリードフレームに固定する際のボンディングフィルムとして機能するものであ
る。
【００２９】
接着剤層は、接着剤を予めフィルム化したものであり、例えば、接着剤に使用される公
知のポリイミド樹脂、ポリアミド樹脂、ポリエーテルイミド樹脂、ポリアミドイミド樹脂
、ポリエステル樹脂、ポリエステルイミド樹脂、フェノキシ樹脂、ポリスルホン樹脂、ポ
リエーテルスルホン樹脂、ポリフェニレンサルファイド樹脂、ポリエーテルケトン樹脂、
塩素化ポリプロピレン樹脂、アクリル樹脂、ポリウレタン樹脂、エポキシ樹脂、ポリアク
リルアミド樹脂、メラミン樹脂等やその混合物を使用することができるが、接着剤層１３
の分断性をよくするためには、アクリル系共重合体、エポキシ樹脂を含み、アクリル系共
重合体のＴｇが１０℃以上であることが好ましい。さらには、無機フィラーを５０％以上
含有することが好ましい。また、チップやリードフレームに対する接着力を強化するため
に、シランカップリング剤もしくはチタンカップリング剤を添加剤として前記材料やその
混合物に加えることが望ましい。接着剤層の厚さは特に制限されるものではないが、通常
５〜１００μｍ程度が好ましい。
【００３０】
エポキシ樹脂は、硬化して接着作用を呈するものであれば特に制限はないが、二官能基
以上で、好ましくは分子量が５０００未満、より好ましくは３０００未満のエポキシ樹脂
が使用できる。また、好ましくは分子量が５００以上、より好ましくは８００以上のエポ
キシ樹脂が使用できる。
【００３１】
例えば、ビスフェノールＡ型エポキシ樹脂、ビスフェノールＦ型エポキシ樹脂、ビスフ
ェノールＳ型エポキシ樹脂、脂環式エポキシ樹脂、脂肪族鎖状エポキシ樹脂、フェノール
ノボラック型エポキシ樹脂、クレゾールノボラック型エポキシ樹脂、ビスフェノールＡノ
ボラック型エポキシ樹脂、ビフェノールのジグリシジリエーテル化物、ナフタレンジオー
ルのジグリシジリエーテル化物、フェノール類のジグリシジリエーテル化物、アルコール
類のジグリシジルエーテル化物、及びこれらのアルキル置換体、ハロゲン化物、水素添加
物などの二官能エポキシ樹脂、ノボラック型エポキシ樹脂が挙げられる。また、多官能エ
ポキシ樹脂や複素環含有エポキシ樹脂等、一般に知られているものを適用することもでき
る。これらは単独で又は二種類以上を組み合わせて使用することができる。さらに、特性
を損なわない範囲でエポキシ樹脂以外の成分が不純物として含まれていてもよい。
【００３２】
アクリル系共重合体としては、例えば、エポキシ基含有アクリル共重合体を用いること
ができる。エポキシ基含有アクリル共重合体は、エポキシ基を有するグリシジルアクリレ
ート又はグリシジルメタクリレートを０．５〜６重量％含む。高い接着力を得るためには
、０．５重量％以上が好ましく、６重量％以下であればゲル化を抑制できる。
【００３３】
官能基モノマーとして用いるグリシジルアクリレート又はグリシジルメタクリレートの
量は０．５〜６重量％の共重合体比である。つまり、本発明においてエポキシ基含有アク
リル共重合体は、原料としてグリシジルアクリレート又はグリシジルメタクリレートを、
得られる共重合体に対し０．５〜６重量％となる量用いて得られた共重合体をいう。その
残部はメチルアクリレート、メチルメタクリレートなどの炭素数１〜８のアルキル基を有
するアルキルアクリレート、アルキルメタクリレート、およびスチレンやアクリロニトリ
ルなどの混合物を用いることができる。これらの中でもエチル（メタ）アクリレート及び
／又はブチル（メタ）アクリレートが特に好ましい。混合比率は、共重合体のＴｇを考慮
して調整することが好ましい。重合方法は特に制限が無く、例えば、パール重合、溶液重
合等が挙げられ、これらの方法により共重合体が得られる。エポキシ基含有アクリル共重
合体の重量平均分子量は１０万以上であり、この範囲であると接着性及び耐熱性が高く、
３０万〜３００万であることが好ましく、５０万〜２００万であることがより好ましい。
３００万以下であると、フロー性が低下することにより、半導体素子を貼付ける支持部材
に必要に応じて形成された配線回路への充填性が低下する可能性を減らすことができる。
なお、本明細書中で、重量平均分子量は、ゲルパーミエーションクロマトグラフィー法（
ＧＰＣ）で標準ポリスチレンによる検量線を用いたポリスチレン換算値である。
【００３４】
無機フィラーとしては特に制限が無く、例えば、水酸化アルミニウム、水酸化マグネシ
ウム、炭酸カルシウム、炭酸マグネシウム、ケイ酸カルシウム、ケイ酸マグネシウム、酸
化カルシウム、酸化マグネシウム、酸化アルミニウム、窒化アルミニウム、ほう酸アルミ
ウイスカ、窒化ほう素、結晶質シリカ、非晶質シリカなどが挙げられる。これらは、１種
又は２種以上を併用することもできる。熱伝導性向上のためには、酸化アルミニウム、窒
化アルミニウム、窒化ほう素、結晶性シリカ、非晶性シリカ等が好ましい。特性のバラン
スの観点ではシリカが好ましい。
【００３５】
フィラーの平均粒径は、０．００２〜２μｍであることが好ましく、０．００８〜０．
５μｍであることがより好ましく、０．０１〜０．０５μｍであることがさらに好ましい
。フィラーの平均粒径が０．００２μｍ未満であると被着体へのぬれ性が低下し、接着性
が低下する傾向があり、２μｍを超えるとフィラー添加による補強効果が小さくなり、耐
熱性が低下する傾向がある。ここで、平均粒径とは、ＴＥＭ、ＳＥＭ等により測定したフ
ィラー１００個の粒径から求められる平均値をいう。
【００３６】
次に、図１に示す本発明の半導体ウエハ加工用テープ１５を使用して、接着剤層付き半
導体チップを製造する方法について、図２を参照しながら説明する。
【００３７】
（貼合工程）
まず、図２（ａ）に示すように、半導体ウエハ加工用テープ１５の接着剤層１３に半導
体ウエハＷの裏面を貼り合わせるとともに、粘着剤層１２の所定位置にリングフレーム２
０を貼り合わせる。
【００３８】
（ダイシング工程）
吸着ステージ２２により、ウエハ加工用テープ１５を基材フィルム１２面側から吸着支
持し、図示しないブレードを用いて、半導体ウエハＷを機械的に切断し、複数の半導体チ
ップＣに分割する（図２（ｂ））。なお、このとき、接着剤層１３や粘着剤層１２、基材
フィルム１１の一部も適宜ダイシングされる。
【００３９】
（照射工程）
そして、放射線を基材フィルム１１の下面から粘着剤層１２に照射して粘着剤層１２を
硬化させる。硬化させた粘着剤層１２は粘着力が低下するため、粘着剤層１２上の接着剤
層１３を剥離させることが可能となる。なお、粘着剤層を複数の層で構成する場合、接着
剤層１３を粘着剤層１２から剥離するために、粘着剤層全体を硬化させる必要はなく、少
なくともウエハに対応する粘着剤層部分を硬化させてもよい。
【００４０】
（エキスパンド工程）
照射工程の後、分割された複数の半導体チップＣを保持する半導体ウエハ加工用テープ
１５をエキスパンド装置のステージ２１上に載置する。そして、図２（ｃ）に示すように
、中空円柱形状の突き上げ部材２３を、半導体ウエハ加工用テープ１５の下面側から上昇
させ、上記基材フィルム１１をリングフレーム２０の径方向及び周方向に引き伸ばす。
【００４１】
（ピックアップ工程）
エキスパンド工程を実施した後、粘着フィルムをエキスパンドした状態のままで、チッ
プＣをピックアップするピックアップ工程を実施する。具体的には、粘着剤フィルム１４
の下側からチップをピン（図示しない）によって突き上げるとともに、粘着剤フィルム１
４の上面側から吸着冶具（図示しない）でチップＣを吸着することで、個片化されたチッ
プＣを接着剤層１３とともにピックアップする。
【００４２】
（ダイボンディング工程）
そして、ピックアップ工程を実施した後、ダイボンディング工程を実施する。具体的に
は、ピックアップ工程でチップＣとともにピックアップされた接着剤層により、半導体チ
ップをリードフレームやパッケージ基板等に接着する。
【００４３】
（リフロー工程）
半導体チップを載置した基板等を封止材で封止した後に、半導体チップに配設された半
田ボール等の半田を溶融させ、半導体チップと基板等との導通をとるため、リフロー炉に
通し、半導体装置を得る。ここで、粘着剤層は、示差熱分析により測定したリフロー温度
における粘着剤層の重量減少が１．５％以下であるため、粘着剤が接着剤層に付着した状
態でリフローが行われたとしても、粘着剤の熱分解に伴うアウトガスの発生が抑制される
。
【００４４】
以上より、チップをピックアップする際に、粘着剤が接着剤層に付着した状態でピック
アップされた場合であっても、パッケージにリフロークラックが生じるのを低減すること
ができる。
【００４５】
次に、本発明の実施例について説明するが、本発明はこれら実施例に限定されるもので
はない。
【００４６】
まず、粘着剤組成物１〜９調製した後、厚さ１００μｍのエチレン−酢酸ビニル共重合
体フィルム（基材フィルム）上に粘着剤組成物の乾燥後の厚さが１０μｍになるように粘
着剤組成物１〜９をそれぞれ塗工し、１１０℃で３分間乾燥させた後、２３±５℃４５％
環境下に３週間静置して粘着フィルムを得た。次いで、接着剤組成物１〜２を調製し、接
着剤組成物を離型処理したポリエチレン−テレフタレートフィルムよりなる剥離ライナー
に、乾燥後の厚さが２０μｍになるように接着剤組成物１〜２をそれぞれ塗工し、１１０
℃で３分間乾燥させて接着フィルムを作成した。そして、粘着フィルム及び接着フィルム
をそれぞれ直径３７０ｍｍ、３２０ｍｍの円形にカットし、粘着フィルムの粘着剤層側に
接着フィルムの接着剤層を表１に示す組み合わせで貼り合わせて、実施例１〜６及び比較
例１〜３に係るダイシング・ダイボンディングフィルムを作成した。以下に、粘着剤組成
物１〜８及び接着剤組成物１〜２の調整方法を示す。
【００４７】
（粘着剤組成物の調製）
（粘着剤組成物１）
溶媒のトルエン４００ｇ中に、イソオクチルアクリレート３４０ｇ、メチルメタアクリ
レート１３ｇ、ヒドロキシアクリレート６０ｇ、メタクリル酸０．５ｇ、重合開始剤とし
てベンゾイルペルオキシドの混合液を、適宜、滴下量を調整して加え、反応温度および反
応時間を調整し、重量平均分子量８０万の化合物（１）の溶液を得た。示差走査熱量測定
（ＤＳＣ：Differential scanning calorimetry）にて化合物（１）のＴｇを測定したと
ころ、−４９℃であった。続いて、化合物（１）の溶液に、溶液中の化合物（１）１００
重量部に対してポリイソシアネートとしてコロネートＬ（日本ポリウレタン工業株式会社
製）を２重量部加え、溶媒として酢酸エチルを３００重量部加え、攪拌して粘着剤組成物
１を得た。
【００４８】
（粘着剤組成物２）
上記化合物（１）の溶液に、放射性硬化性炭素−炭素二重結合および官能基を有する化
合物として２−イソシアネートエチルメタアクリレート２．５ｇ、重合禁止剤としてハイ
ドロキノンを、適宜、滴下量を調整して加え、反応温度および反応時間を調整して放射性
硬化性炭素−炭素二重結合を有する化合物（２）の溶液を得た。ＤＳＣにて化合物（２）
のＴｇを測定したところ、−４９℃であった。続いて、化合物（２）の溶液に、溶液中の
化合物（２）１００重量部に対してポリイソシアネートとしてコロネートＬを２重量部加
え、光重合開始剤としてイルガキュアー１８４（日本チバガイギー社製）を１重量部、溶
媒として酢酸エチルを３００重量部加え、攪拌して粘着剤組成物２を得た。
【００４９】
（粘着剤組成物３）
溶媒のトルエン４００ｇ中に、イソオクチルアクリレート３４０ｇ、メチルメタアクリ
レート３ｇ、ヒドロキシアクリレート６０ｇ、メタクリル酸０．５ｇ、重合開始剤として
ベンゾイルペルオキシドの混合液を、適宜、滴下量を調整して加え、反応温度および反応
時間を調整し、重量平均分子量５０万の化合物を得た後、放射性硬化性炭素−炭素二重結
合および官能基を有する化合物として２−イソシアネートエチルメタアクリレート２．５
ｇ、重合禁止剤としてハイドロキノンを、適宜、滴下量を調整して加え、反応温度および
反応時間を調整して放射性硬化性炭素−炭素二重結合を有する化合物（３）の溶液を得た
。ＤＳＣにて化合物（３）のＴｇを測定したところ、−５２℃であった。続いて、化合物
（３）の溶液に、溶液中の化合物（３）１００重量部に対してポリイソシアネートとして
コロネートＬを０．７重量部加え、光重合開始剤としてイルガキュアー１８４を１重量部
、溶媒として酢酸エチルを３００重量部加え、攪拌して粘着剤組成物３を得た。
【００５０】
（粘着剤組成物４）
トルエン４００ｇ中に、ｎ−ブチルアクリレート４４３ｇ、メチルメタアクリレート８
０ｇ、ヒドロキシアクリレート１００ｇ、メタクリル酸７ｇ、重合開始剤としてベンゾイ
ルペルオキシドの混合液を、適宜、滴下量を調整して加え、反応温度および反応時間を調
整し、重量平均分子量２０万の化合物を得た後、放射性硬化性炭素−炭素二重結合および
官能基を有する化合物として２−イソシアネートエチルメタアクリレート２．５ｇ、重合
禁止剤としてハイドロキノンを、適宜、滴下量を調整して加え、反応温度および反応時間
を調整して放射性硬化性炭素−炭素二重結合を有する化合物（４）の溶液を得た。ＤＳＣ
にて化合物（４）のＴｇを測定したところ、−３６℃であった。続いて、化合物（４）の
溶液に、溶液中の化合物（４）１００重量部に対してポリイソシアネートとしてコロネー
トＬを０．５重量部加え、光重合開始剤としてイルガキュアー１８４を１重量部、溶媒と
して酢酸エチルを３００重量部加え、攪拌して粘着剤組成物４を得た。
【００５１】
（粘着剤組成物５）
上記化合物（４）の溶液に、溶液中の化合物（４）１００重量部に対してポリイソシア
ネートとしてコロネートＬを０．７重量部加え、光重合開始剤としてイルガキュアー２９
５９を１重量部、溶媒として酢酸エチルを３００重量部加え、攪拌して粘着剤組成物５を
得た。
【００５２】
（粘着剤組成物６）
溶媒のトルエン４００ｇ中に、ラウリルアクリレート２００ｇ、２−エチルヘキシルアク
リレート１００ｇ、メタクリル酸１０ｇ、重合開始剤としてベンゾイルペルオキシドの混
合液を、適宜、滴下量を調整して加え、反応温度および反応時間を調整し、重量平均分子
量８０万の化合物を得た後、放射性硬化性炭素−炭素二重結合および官能基を有する化合
物として２−イソシアネートエチルメタアクリレート２．５ｇ、重合禁止剤としてハイド
ロキノンを、適宜、滴下量を調整して加え、反応温度および反応時間を調整して放射性硬
化性炭素−炭素二重結合を有する化合物（５）の溶液を得た。ＤＳＣにて化合物（５）の
Ｔｇを測定したところ、−２０℃であった。続いて、化合物（５）の溶液に、溶液中の化
合物（５）１００重量部に対してポリイソシアネートとしてコロネートＬを１重量部加え
光重合開始剤としてイルガキュアー９０７を１重量部加えて、粘着剤組成物６を得た。
【００５３】
（粘着剤組成物７）
溶媒のトルエン４００ｇ中に、n−ブチルアクリレート３４０ｇ、ヒドロキシアクリレー
ト７０ｇ、メタクリル酸３．５ｇ、重合開始剤としてベンゾイルペルオキシドの混合液を
、適宜、滴下量を調整して加え、反応温度および反応時間を調整し、重量平均分子量９０
万の化合物を得た後、放射性硬化性炭素−炭素二重結合および官能基を有する化合物とし
て２−イソシアネートエチルメタアクリレート２．５ｇ、重合禁止剤としてハイドロキノ
ンを、適宜、滴下量を調整して加え、反応温度および反応時間を調整して放射性硬化性炭
素−炭素二重結合を有する化合物（６）の溶液を得た。ＤＳＣにて化合物（６）のＴｇを
測定したところ、−４９℃であった。続いて、化合物（６）の溶液に、溶液中の化合物（
６）１００重量部に対して光重合開始剤としてイルガキュアー６５１を１重量部加えて、
粘着剤組成物７を得た。
【００５４】
（粘着剤組成物８）
溶媒のトルエン４００ｇ中に、n−ブチルアクリレート３４０ｇ、メチルメタアクリレ
ート１３ｇ、ヒドロキシアクリレート７ｇ、メタクリル酸０．５ｇ、重合開始剤としてベ
ンゾイルペルオキシドの混合液を、適宜、滴下量を調整して加え、反応温度および反応時
間を調整し、重量平均分子量５万の化合物（７）の溶液を得た。ＤＳＣにて化合物（７）
のＴｇを測定したところ、−５２℃であった。続いて、化合物（７）の溶液に、溶液中の
化合物（７）１００重量部に対してポリイソシアネートとしてコロネートＬを２重量部加
え、溶媒として酢酸エチルを３００重量部加え、攪拌して粘着剤組成物８を得た。
【００５５】
各光重合開始剤の熱分解開始温度はイルガキュアー２９５９のみ２６０℃以上であり、
イルガキュアー９０７、６５１、１８４は２６０℃未満であった。
【００５６】
（接着剤組成物の作製）
（接着剤組成物１）
エポキシ樹脂としてクレゾールノボラック型エポキシ樹脂（エポキシ当量１９７、分子
量１２００、軟化点７０℃）１５重量部、アクリル樹脂（質量平均分子量：８０万、ガラ
ス転移温度−１７℃）７０重量部、硬化剤としてフェノールノボラック樹脂（水酸基当量
１０４、軟化点８０℃）１５重量部、促進剤としてキュアゾール２ＰＺ（四国化成株式会
社製、商品名：２−フェニルイミダゾール）１部を有機溶剤中で有機溶剤中で攪拌して接
着剤組成物１を得た。
【００５７】
（接着剤組成物２）
エポキシ樹脂としてクレゾールノボラック型エポキシ樹脂（エポキシ当量１９７、分子
量１２００、軟化点７０℃）５重量部、シランカップリング剤として３−グリシドキシプ
ロピルトリメトキシシラン０．５質量部、平均粒径１．０μmのシリカフィラー５０質量
部、２，２'−ビス［４−（４−アミノフェノキシ）フェニル］プロパン、３,３',４,４'
−ビフェニルテトラカルボン酸二無水物及び無水ピロメリット酸より合成された質量平均
分子量５万のポリイミド樹脂４０質量部、硬化剤としてフェノールノボラック樹脂（水酸
基当量１０４、軟化点８０℃）５重量部、促進剤としてキュアゾール２ＰＺ１部を有機溶
剤中で攪拌して接着剤組成物２を得た。
【００５８】
実施例及び比較例の評価は下記のように行った。
＜粘着剤の平均分子量の測定＞
粘着剤組成物を用いて作製した粘着フィルムより、粘着剤のみをかき取りゲルパーミエ
ーションクロマトグラフィー法（ＧＰＣ）で標準ポリスチレンによる検量線を用いたポリ
スチレン換算値を用いて測定した。測定には、下記の条件を使用した。
ＧＰＣ装置：東ソー社製ＨＬＣ−８１２０ＧＰＣ
カラム：ＴＳＫ  ｇｅｌ  ＳｕｐｅｒＨ５０００、流量：０．６ｍｌ／ｍｉｎ
濃度：０．３質量％、注入量：２０μｌ
カラム温度：４０℃、溶離液：テトラヒドロフラン。
＜重量減少の測定＞
実施例１〜６及び比較例１〜３に係るダイシング・ダイボンディングフィルムの粘着剤
層に紫外線を空冷式高圧水銀灯（８０Ｗ／ｃｍ、照射距離１０ｃｍ）により２００ｍＪ／
ｃｍ２照射した。実施例１及び紫外線照射後の実施例２〜６、比較例１〜３について、熱
重量測定による示差熱分析（ＴＧ−ＤＴＡ）を行い、測定容器内の温度を室温から３００
℃まで変化させながら重量減少を測定し、２２０℃及び２６０℃での重量減少を求めた。
サンプル量は約１０ｍｇとし、温度は１０℃／ｍｉｎの速度で変化させた。その結果を表
１に示す。
＜耐リフロー性＞
厚み２００μｍのシリコンウエハの裏面に、実施例及び比較例に係るダイシング・ダイ
ボンディングフィルムの接着剤層を貼り付け、７．５ｍｍ×７．５ｍｍにダイシングして
、接着剤層付きのチップを粘着剤層から剥離してピックアップした後、ＸＰＳ（Ｘ線光電
子分光分析）にて、粘着剤の転写汚染物に由来する炭素の増加量がブランクと比較して５
Atomic％以上のチップを２０個選び出し、ガラスエポキシ基板の上に１８０℃、１０Ｎ、
５秒の条件でマウントした。更に、封止材（京セラケミカル株式会社製）でモールドしリ
フローサンプルを作製した。封止後のサンプルを８５℃/８５％ＲＨの恒温恒湿層で１６
８時間処理した後、共晶半田プロセス対応として２２０℃で６０秒間、もしくは鉛フリー
半田プロセス対応として２６０℃で６０秒間加熱し、日立建機株式会社製の超音波映像装
置（ＳＡＴ）により観察を行い、パッケージクラックの有無を調べた。全パッケージ２０
個に対して、パッケージクラックが観測されたパッケージの個数を表１に示す。
【００５９】
【表１】
2011054953.tif 000003
【００６０】
比較例では、２２０℃、２６０℃における重量減少がともに１．５％を超えているため
、ほとんどのパッケージでクラックが観測された。これに対し、実施例１〜６では、２２
０℃、２６０℃における重量減少がともに１．５％以下であるため、全てのパッケージで
クラックが観測されなかった。
【００６１】
以上より、チップをピックアップする際に、粘着剤が接着剤層に付着した状態でピック
アップされた場合であっても、パッケージにリフロークラックが生じるのを低減すること
ができる。
【符号の説明】
【００６２】
１１：基材フィルム
１２：粘着剤層
１３：接着剤層
１４：粘着剤フィルム
１５：半導体ウエハ加工用テープ
２０：リングフレーム
２１：ステージ
２２：吸着ステージ
２３：突き上げ部材
【図１】
2011054953.tif 000004
【図２】
2011054953.tif 000005